Brevet FR3050993A1 (20171110)
REVENDICATIONS:\n<CLM>\1\tComposition de Poly(aryl-éther-cétone) (PAEK), apte à être utilisée dans un procédé de construction d'objet tridimensionnel couche-par-couche par frittage provoqué par un rayonnement électromagnétique, ladite composition étant caractérisée en ce qu'elle comprend une teneur en éther aromatique comprise entre 0 et 0,4% massique.\n<CLM>\1\tComposition selon la revendication 1, caractérisée en ce qu'elle comprend une teneur massique en aluminium inférieure à 1000ppm, de préférence inférieure à 600ppm et de manière davantage préférée inférieure à 500ppm. 10\n<CLM>\1\tComposition selon la revendication 1 ou 2, caractérisée en ce que la composition comprend au moins du polyéther-cétone-cétone (PEKK) qui représente plus de 60% massique, de préférence plus de 70% massique de la composition, borne comprise.\n<CLM>\1\tComposition selon la revendication 1 ou 2, caractérisée en ce que la 15 composition est une composition de Polyéther-cétone-cétone (PEKK).\n<CLM>\1\tComposition selon l'une des revendications 1 à 3, caractérisée en ce que l'éther aromatique est le 1,4-(phénoxybenzoyl) benzène.\n<CLM>\1\tUtilisation d'une composition selon l'une des revendications 1 à 5, ladite composition se présentant sous forme de poudre, dans un procédé de 20 construction d'objet couche-par-couche par frittage provoqué par un rayonnement électromagnétique.\n<CLM>\1\tArticle tridimensionnel obtenu par frittage d'une poudre couche-par-couche à l'aide d'un rayonnement électromagnétique, ladite poudre étant caractérisé en ce que sa composition est conforme à l'une des revendications 1 à\n<CLM>\1\t25\n<CLM>\1\tProcédé de synthèse d'une composition de Poly(aryl-éther-cétone) (PAEK) selon l'une des revendication 1 à 5, ledit procédé consistant à : - mettre en contact un ou plusieurs chlorures d'acide aromatiques et un ou plusieurs éthers aromatique en présence d'un acide de Lewis dans un solvant Ref. : 0485-ARK73 3050993 20 ne solubilisant l'eau qu'à une teneur inférieure à 0,05% massique à 25°C à une température comprise entre -5 et +25°C sous agitation, -achever la polymérisation à une température comprise entre 50 et 120°C, - mettre en contact le mélange réactionnel avec de l'eau sous agitation en présence éventuelle d'acide, - séparer le poly-aryl-éther-cétone des effluents liquides, -laver le poly-aryl-éther-cétone en présence ou non d'acide et séparer les jus, - sécher le poly-aryl-éther-cétone obtenu à une température supérieure à la température de transition vitreuse Tg de 20°C, ledit procédé étant en outre caractérisé en ce que l'étape de lavage du poly- aryl-éther-cétone et de séparation des jus consiste à: - effectuer un premier lavage à l'aide d'un mélange eau/alcool et séparer les jus, - effectuer au moins un autre lavage complémentaire avec de l'eau ou de l'eau acide et séparer les jus.\n<CLM>\1\tProcédé selon la revendication 8, caractérisé en ce que l'alcool est choisi parmi l'un au moins des alcools suivants : le méthanol, l'éthanol ou l'isopropanol.\n<CLM>\1\tProcédé selon la revendication 8 ou 9, caractérisé en ce que le mélange eau/ alcool comprend des proportions en alcool comprises entre 95 et 60% massique, de préférence entre 95 et 80% massique. Ref. : 0485-ARK73